(57)【要約】【課題】混練によって容易に調製することが可能であり、流動性が改良されて成形性に優れ、吸水性が良好（低吸水性）である、酸化マグネシウム粉末を含有した熱伝導性のエポキシ樹脂組成物を提供することができる。また、好ましくは更に耐燃焼性に優れる酸化マグネシウム粉末を含有した熱伝導性のエポキシ樹脂組成物を提供することができる。本発明のエポキシ樹脂組成物は、熱伝導性封止材、熱伝導性シート、熱伝導性接着剤及び硬化物として好適に使用することができる。【解決手段】エポキシ樹脂、硬化剤、並びにフェニル基及びアミノ基のうちの少なくとも一方を有するアルコキシシランで表面処理された酸化マグネシウム粉末を含有することを特徴とするエポキシ樹脂組成物である。【選択図】なし【特許請求の範囲】
【請求項１】
エポキシ樹脂、硬化剤、並びにフェニル基及びアミノ基のうちの少なくとも一方を有するアルコキシシランで表面処理された酸化マグネシウム粉末を含有することを特徴とするエポキシ樹脂組成物。
【請求項２】
前記アルコキシシランが下記化学式（１）で表わされる化合物であることを特徴とする請求項１に記載のエポキシ樹脂組成物。
【化１】
2015059130.tif 000016
（化学式（１）において、ｌは１〜３の整数、Ｒはそれぞれ同一又は異なっていてもよいアルキル基、Ｒ’はそれぞれ同一又は異なっていてもよいフェニル基及びアミノ基のうちの少なくとも一方を含む一価の基である。）
【請求項３】
前記硬化剤がフェノール樹脂であることを特徴とする請求項１又は２に記載のエポキシ樹脂組成物。
【請求項４】
前記フェノール樹脂がフェニルアラルキル型フェノール樹脂及びビフェニルアラルキル型フェノール樹脂からなる群から選択される一以上のフェノール樹脂であることを特徴とする請求項３に記載のエポキシ樹脂組成物。
【請求項５】
請求項１〜４のいずれかに記載のエポキシ樹脂組成物からなる熱伝導性封止材。
【請求項６】
請求項１〜４のいずれかに記載のエポキシ樹脂組成物からなる熱伝導性シート。
【請求項７】
請求項１〜４のいずれかに記載のエポキシ樹脂組成物からなる熱伝導性接着剤。
【請求項８】
請求項１〜４のいずれかに記載のエポキシ樹脂組成物を硬化させた硬化物。
【請求項９】
エポキシ樹脂、フェニルアラルキル型フェノール樹脂及びビフェニルアラルキル型フェノール樹脂からなる群から選択される一以上のフェノール樹脂からなる硬化剤、並びに酸化マグネシウム粉末を含有することを特徴とするエポキシ樹脂組成物。
【請求項１０】
フェニル基及びアミノ基のうちの少なくとも一方を有するアルコキシシランで表面処理された酸化マグネシウム粉末からなることを特徴とするエポキシ樹脂組成物用充填材。
【発明の詳細な説明】
【技術分野】
【０００１】
本発明は、酸化マグネシウム粉末を含有する熱伝導性のエポキシ樹脂組成物、及びそれからなる熱伝導性封止材、熱伝導性シート、熱伝導性接着剤、硬化物、並びに酸化マグネシウム粉末を含有するエポキシ樹脂組成物用充填材に関する。特に、混練によって容易に調製することが可能であり、流動性が改良されて成形性に優れ、吸水性が良好（低吸水性）であって、好ましくは更に耐燃焼性に優れる熱伝導性のエポキシ樹脂組成物に関する。
【背景技術】
【０００２】
エポキシ樹脂組成物は、多くの分野で種々の用途に用いられている。
特に電子部品では、基板材料、封止材料、熱伝導性シート材料、接着剤などとして好適に使用されている。この用途では、小型化、高集積化、高容量化、高速化などの進展と共に、電子部品からの発熱量が増加する傾向にある。発熱量が増加すると温度や湿度の影響によって電子部品の信頼性が低下する。この為、エポキシ樹脂組成物に対して、耐熱性や低吸水性（耐湿性）に加えて、放熱性を向上するために熱伝導性を付与することが求められている。
また、接着剤やコーティング材の場合は必ずしも難燃性が要求されないが、半導体封止材料のような発熱源を直接封止するような場合には、安全性を考慮して電子部品用としての高度の耐燃焼性が求められている。
【０００３】
エポキシ樹脂組成物に熱伝導性を付与するために、酸化マグネシウムを配合することが既に提案されている。酸化マグネシウムによって熱伝導性は向上する。しかし、配合量が増大すると流動性が低下して成形性が十分ではなくなるので、特に小型化（薄膜化、微細化、複雑化）した電子部品では成形性に問題が生じる。
【０００４】
特許文献１には、耐湿性及び熱伝導性に優れた酸化マグネシウム粉末を含む樹脂組成物が提案されている。ここには、酸化マグネシウムをシラン等の無機系カップリング剤により表面処理すると、樹脂との混練作業工程で表面処理した処理剤が酸化マグネシウムの表面から剥離しやすく、機械的強度に欠け、表面が水和反応して水酸化マグネシウムに変化して白化現象が生じるので実用化に至らない旨の記載がある。ここでは、表面にケイ素とマグネシウムの複酸化物及び／又はアルミニウムとマグネシウムとの複酸化物を含む被覆層を有する被覆酸化マグネシウムが用いられている。
特許文献２には、酸化マグネシウム粉末と二酸化ケイ素粉末とを特定の容積比で配合した熱伝導性（放熱性）を改良したエポキシ樹脂組成物が提案されている。ここには、酸化マグネシウムの表面をシランカップリング剤で処理することが記載され、実施例では、オリゴマー状の反応性シロキサンによって処理された酸化マグネシウムが用いられている。しかしながら、通常の（化合物タイプの）シランカップリング剤については必ずしも詳細な検討がなされていなかった。
【先行技術文献】
【特許文献】
【０００５】
【特許文献１】特開２００４−２７１７７号公報
【特許文献２】特開２０１２−１６２６５０号公報
【発明の概要】
【発明が解決しようとする課題】
【０００６】
本発明の目的は、混練によって容易に調製することが可能であり、流動性が改良されて成形性に優れ、吸水性が良好（低吸水性）である、酸化マグネシウム粉末を含有した熱伝導性のエポキシ樹脂組成物を提供することである。また、本発明の目的は、好ましくは更に耐燃焼性に優れる酸化マグネシウム粉末を含有した熱伝導性のエポキシ樹脂組成物を提供することである。本発明のエポキシ樹脂組成物は、熱伝導性封止材、熱伝導性シート、熱伝導性接着剤及び硬化物として好適に使用することができる。
【課題を解決するための手段】
【０００７】
本発明は、以下の事項に関する。
１．  エポキシ樹脂、硬化剤、並びにフェニル基及びアミノ基のうちの少なくとも一方を有するアルコキシシランで表面処理された酸化マグネシウム粉末を含有することを特徴とするエポキシ樹脂組成物。
２．  前記アルコキシシランが下記化学式（１）で表わされる化合物であることを特徴とする前記項１に記載のエポキシ樹脂組成物。
【０００８】
【化１】
2015059130.tif 000002
化学式（１）において、ｌは１〜３の整数、Ｒはそれぞれ同一又は異なっていてもよいアルキル基、Ｒ’はそれぞれ同一又は異なっていてもよいフェニル基及びアミノ基のうちの少なくとも一方を含む一価の基である。
【０００９】
３．  前記硬化剤がフェノール樹脂であることを特徴とする前記項１又は２に記載のエポキシ樹脂組成物。
４．  前記フェノール樹脂がフェニルアラルキル型フェノール樹脂及びビフェニルアラルキル型フェノール樹脂からなる群から選択される一以上のフェノール樹脂であることを特徴とする前記項３に記載のエポキシ樹脂組成物。
５．  前記項１〜４のいずれかに記載のエポキシ樹脂組成物からなる熱伝導性封止材。
６．  前記項１〜４のいずれかに記載のエポキシ樹脂組成物からなる熱伝導性シート。
７．  前記項１〜４のいずれかに記載のエポキシ樹脂組成物からなる熱伝導性接着剤。
８．  前記項１〜４のいずれかに記載のエポキシ樹脂組成物を硬化させた硬化物。
９．  エポキシ樹脂、フェニルアラルキル型フェノール樹脂及びビフェニルアラルキル型フェノール樹脂からなる群から選択される一以上のフェノール樹脂からなる硬化剤、並びに酸化マグネシウム粉末を含有することを特徴とするエポキシ樹脂組成物。
１０．フェニル基及びアミノ基のうちの少なくとも一方を有するアルコキシシランで表面処理された酸化マグネシウム粉末からなることを特徴とするエポキシ樹脂組成物用充填材。
【発明の効果】
【００１０】
本発明によれば、混練によって容易に調製することが可能であり、流動性が改良されて成形性に優れ、吸水性が良好（低吸水性）である、酸化マグネシウム粉末を含有した熱伝導性のエポキシ樹脂組成物を提供することができる。また、本発明によって、好ましくは更に耐燃焼性に優れる酸化マグネシウム粉末を含有した熱伝導性のエポキシ樹脂組成物を提供することができる。本発明のエポキシ樹脂組成物は、熱伝導性封止材、熱伝導性シート、熱伝導性接着剤及び硬化物として好適に使用することができる。
【発明を実施するための形態】
【００１１】
本発明は、エポキシ樹脂、硬化剤、並びにフェニル基及びアミノ基のうちの少なくとも一方を有するアルコキシシランで表面処理された酸化マグネシウム粉末を含有することを特徴とするエポキシ樹脂組成物に関する。
【００１２】
本発明のエポキシ樹脂組成物のエポキシ樹脂は、分子内に２個以上のエポキシ基を含有するものであればよく、特に限定はないが、例えばビスフェノール型、フェノールノボラック型、クレゾールノボラック型、ビフェニル型、トリフェニルメタン型、ジシクロペンタジエン型、ナフトール型などのエポキシ樹脂を好適に挙げることができる。これのエポキシ樹脂は単独で用いても、複数種を混合して用いても構わない。これらのエポキシ樹脂の中では、特にクレゾールノボラック型エポキシ樹脂、ビフェニル型エポキシ樹脂が好適である。
【００１３】
本発明のエポキシ樹脂組成物の硬化剤は、エポキシ樹脂と反応して硬化物を得ることができるものであれば特に限定はなく、エポキシ樹脂の硬化剤として通常用いられるアミン化合物、酸無水物、フェノール樹脂などを好適に使用することができる。
本発明のエポキシ樹脂組成物の硬化剤は、好ましくはフェノール樹脂である。フェノール樹脂としては、特に限定されるものではなく、例えば、フェノールノボラック型、クレゾールノボラック型、フェニルアラルキル型、ビフェニルアラルキル型、トリフェニルメタン型、ジシクロペンタジエン型、ナフトール型などのノボラック型フェノール樹脂を好適に挙げることができるが、それらの中では、特にフェニルアラルキル型フェノール樹脂及びビフェニルアラルキル型フェノール樹脂が、吸水性が低く、更に耐燃焼性（難燃性）を向上できることから特に好適に使用することができる。
【００１４】
フェニルアラルキル型フェノール樹脂及びビフェニルアラルキル型フェノール樹脂は、フェノール類を、代表的には−ＣＨ２−Ｂｚ−ＣＨ２−或いは−ＣＨ２−Ｂｚ−Ｂｚ−ＣＨ２−（Ｂｚ：ベンゼン環）のようなフェニレン骨格或いはビフェニリレン骨格を基中に含む２価の架橋基（フェニルアラルキル基或いはビフェニルアラルキル基）で結合した化学構造を有するノボラック型フェノール樹脂であり、好ましくは下記化学式（２）〜（５）、より好ましくは下記化学式（４）〜（５）の化学構造を有する。
【００１５】
【化２】
2015059130.tif 000003
化学式（２）において、ｎは１以上の整数（好ましくは１〜２０の整数）、Ｒ１は炭素数が１〜６のアルキル基又は水酸基のいずれか、ｐは０〜２の整数である。
【００１６】
【化３】
2015059130.tif 000004
化学式（３）において、ｍは１以上の整数（好ましくは１〜２０の整数）、ｎは１以上の整数（好ましくは１〜２０の整数）、Ｒ１は炭素数が１〜６のアルキル基又は水酸基のいずれか、ｐは０〜２の整数である。
【００１７】
【化４】
2015059130.tif 000005
化学式（４）において、ｎは１以上の整数（好ましくは１〜２０の整数）、Ｒ１は炭素数が１〜６のアルキル基又は水酸基のいずれか、ｐは０〜２の整数である。
【００１８】
【化５】
2015059130.tif 000006
化学式（５）において、ｍは１以上の整数（好ましくは１〜２０の整数）、ｎは１以上の整数（好ましくは１〜２０の整数）、Ｒ１は炭素数が１〜６のアルキル基又は水酸基のいずれか、ｐは０〜２の整数である。
【００１９】
本発明のエポキシ樹脂組成物において、エポキシ樹脂と硬化剤との配合割合は、特に限定するものではないが、エポキシ樹脂の配合量を１００質量部としたとき、硬化剤は５０〜１２０質量部の範囲であることが好ましい。
【００２０】
本発明のエポキシ樹脂組成物で用いる酸化マグネシウム粉末は、フェニル基及びアミノ基のうちの少なくとも一方を有するアルコキシシランで表面処理されたものである。
酸化マグネシウム粉末は、特に限定するものではないが、例えば水酸化マグネシウムを約１４００℃以上〜約２８００℃（溶融温度）未満に加熱処理することによって好適に得ることができる。本発明においては、好ましくは１６００℃以上〜２６００℃未満、より好ましくは２０００〜２４００℃の温度で焼成して得られた酸化マグネシウム粉末を好適に使用することができる。また、本発明の酸化マグネシウム粉末は、特に限定するものではないが、平均粒子径が、好ましくは０．５〜１００μｍ、より好ましくは１〜８０μｍの範囲にあり、純度が、好ましくは９４．０質量％以上、より好ましくは９６．０〜９９．７質量％の範囲のものである。
【００２１】
本発明で使用する酸化マグネシウムの表面処理に使用するアルコキシシランは、分子内に少なくともフェニル基及びアミノ基のいずれかを含む化学構造を有するアルコキシシラン（化合物であって、オリゴマーではない）であり、好ましくは下記化学式（１）で表わされるアルコキシシランである。特に、アルコキシシランは、流動性の観点からはフェニル基を含むことが好ましい。
【００２２】
【化６】
2015059130.tif 000007
化学式（１）において、ｌは１〜３の整数、Ｒはそれぞれ同一又は異なっていてもよいアルキル基（好ましくは炭素数が１〜６のアルキル基、より好ましくはメチル基又はエチル基）、Ｒ’はそれぞれ同一又は異なっていてもよいフェニル基及びアミノ基のうちの少なくとも一方を含む一価の基である。
【００２３】
このようなアルコキシシランの具体例としては、下記化学式（６）で表わされる各化合物を好適に挙げることができる。
【００２４】
【化７】
2015059130.tif 000008
【００２５】
なお、アルコキシシランの処理量は、特に限定するものではないが、酸化マグネシウム粉末に対して、好ましくは０．０１〜１０質量％、より好ましくは０．０５〜５質量％の割合である。
【００２６】
本発明においては、表面をフェニル基及びアミノ基のうちの少なくとも一方を有するアルコキシシランで処理した酸化マグネシウムを用いることによって、混練によって容易に調製することが可能であり、成形時の流動性（スパイラルフロー）が改良されて成形性に優れ、更に低吸水性の、熱伝導性エポキシ樹脂組成物を得ることができる。
【００２７】
酸化マグネシウム粉末の表面処理方法は、特に限定するものではないが、例えば乾式反応法や湿式反応法などを用いて表面処理することができる。乾式反応法は、ヘンシェルミキサーなどの高速撹拌可能な装置に酸化マグネシウム粉末を仕込み、撹拌しながらアルコキシシラン又はアルコキシシランの加水分解液を添加する方法である。その添加方法としては、均一にアルコキシシランを反応させることのできる方法が望ましく、公知の方法、例えば徐々に滴下する方法、霧状に噴霧する方法及び気体状のシランを導入する方法などを用いることができる。湿式反応法は、酸化マグネシウム粉末をアルコキシシランの溶液に分散させた状態で反応させ、必要に応じてその後乾燥させる方法である。使用する溶剤としては、水、アルコール又はそれらの混合物が好ましい。
【００２８】
酸化マグネシウム粉末は単独で用いても、他の無機充填材と併用しても構わない。
酸化マグネシウム粉末を含む無機充填材の配合割合は、全エポキシ樹脂組成物に対し、容量％で、１０〜９５％、好ましくは３０〜９０％、より好ましくは６０〜７５％の範囲である。併用する酸化マグネシウム粉末以外の他の無機充填材としては、二酸化ケイ素、アルミナ、窒化アルミニウム、窒化ケイ素、炭酸カルシウム、タルク、マイカ、硫酸バリウムなどが挙げられ、その中でも二酸化ケイ素粉末を用いることが好ましい。酸化マグネシウム粉末と併用する他の無機充填材との配合割合は、容量比［酸化マグネシウム粉末：併用する他の無機充填材］で、好ましくは１００：０〜５：９５、より好ましくは６０：４０〜５：９５、更に好ましくは４０：６０〜２５：７５の範囲である。
【００２９】
本発明のエポキシ樹脂組成物においては、エポキシ樹脂、硬化剤、酸化マグネシウム粉末を含む無機充填材以外に、用途に応じて通常のエポキシ樹脂組成物で用いられる種々の成分を配合することができる。
例えば硬化促進剤も好適に用いることができる。硬化促進剤としては、通常のエポキシ樹脂組成物で用いられる硬化促進剤を用いることができるが、硬化剤にフェノール樹脂を用いた場合には、フェノール樹脂の水酸基を活性化する化合物であることが望ましい。硬化促進剤の例としては、ベンジルジメチルアミン、トリエタノールアミン、ジメチルアミノエタノールなどのアミン化合物、トリブチルホスフィン、メチルジフェニルホスフィン、トリフェニルホスフィン、ジフェニルホスフィンなどの有機リン化合物を好適に挙げることができる。硬化促進剤の配合量は、エポキシ樹脂の配合量を１００質量部に対して、好ましくは０．１〜１０質量部、より好ましくは１〜７質量部の範囲である。
【００３０】
さらに、本発明のエポキシ樹脂組成物においては、用途に応じて、その他の種々の添加剤を用いることができる。例えば、熱伝導性封止材用途では、離型剤、着色剤、難燃剤、低応力剤等を用いることができ、熱伝導性シート用途では、粘着付与剤、老化防止剤、軟化剤（例えばナフテン系オイル、パラフィン系オイル等）、揺変剤（例えばモンモリロナイトなど）、滑剤（例えばステアリン酸等）、顔料、スコーチ防止剤、安定剤、酸化防止剤、紫外線吸収剤、着色剤、防カビ剤、発泡剤等を用いることができ、熱伝導性接着剤用途では、顔料、紫外線吸収剤等を用いることができる。
すなわち、本発明のエポキシ樹脂組成物は、熱伝導性封止材、熱伝導性シート、熱伝導性接着剤として好適に利用することができる。
【００３１】
また、本発明のエポキシ樹脂組成物は、加熱処理することによって硬化反応を起こし、硬化物を形成することができる。本発明のエポキシ樹脂組成物を硬化させる条件は、適宜、選択することができる。例えば５０〜３００℃、好ましくは１３０〜２５０℃で、０．０１〜２０時間、好ましくは０．１〜１０時間、加熱処理することによって硬化物を得ることができる。
【実施例】
【００３２】
以下、本発明を実施例及び比較例により更に具体的に説明するが、本発明は、これら実施例に限定されるものではない。
【００３３】
エポキシ樹脂組成物を調製する際の混練工程について次の方法で評価した。
（１）混練性
所定量のエポキシ樹脂と硬化剤のフェノール樹脂と充填材の酸化マグネシウム粉末及び二酸化ケイ素粉末とを二軸ニーダを用いて所定の温度で混練を行い、二軸ニーダの吐出口から吐出された混練物を目視によって評価した。評価の基準として、○：問題なく混練可能  △：混練できるが混練物が不均一  ×：混練できない  とした。
【００３４】
また、エポキシ樹脂組成物について次の方法で評価した。なお、評価は、エポキシ樹脂組成物粉末をタブレットに成形し、そのタブレットを試料として行った。タブレットは、ハンドプレスを用いて圧力４５０ＭＰａで１分間加圧して成形した。
（２）成形性
試料を、トランスファー成形機にて、金型温度は１７５℃、注入圧力は６．９ＭＰａとし、３０秒間加圧した後、３．０ＭＰａで７０秒間加圧する条件にて成形体を成形した。成形性の評価の基準として、○：問題なく成形可能  ×：成形できない  とした。
（３）流動性（スパイラルフロー）
試料のスパイラルフロー値を、トランスファー成形機、スパイラルフロー測定用金型（ＥＭＭＩ−１−６６に準拠）を用いて測定した。なお、金型温度は１７５℃、注入圧力は６．９ＭＰaとし、６０秒間加圧した後、４０秒間保持する条件にて流動性を評価した。
【００３５】
また、エポキシ樹脂組成物の硬化物について、次の方法で評価した。
（４）吸水性（吸水量）
試料をトランスファー成形機で厚さ３ｍｍ×直径５０ｍｍの円盤状に成形し、次いで１８０℃で８時間硬化させて試験片（硬化物）を得た。得られた試験片について、質量（Ｗ１）を測定し、９５℃の温度に加熱した純水中で２４時間保持し、次いで純水中から取り出して水分を拭き取った後、その質量（Ｗ２）を測定した。吸水量は下記の式より算出した。
吸水量（ｇ／ｃｍ３）＝｛Ｗ２（ｇ）−Ｗ１（ｇ）｝／試験片の体積（ｃｍ３）
（５）難燃性（耐燃焼性）
試料をトランスファー成形機で厚さ１ｍｍ×幅１３ｍｍ×長さ１２７ｍｍの形状に成形し、次いで１８０℃で８時間硬化させて試験片（硬化物）を得た。得られた試験片について、ＵＬ−９４試験法に従って難燃性を評価した。
（６）熱伝導率
試料をトランスファー成形機で厚さ４ｍｍ×幅５０ｍｍ×長さ１００ｍｍの形状に成形し、次いで１８０℃で８時間硬化させて硬化物を得た。得られた硬化物を厚さ４ｍｍ×幅２５ｍｍ×長さ２５ｍｍの形状に切削加工して試験片とした。試験片の熱伝導率を、アルバック（株）製  熱伝導率測定装置ＧＨ−１を用いて測定した。
【００３６】
以下の例で用いた材料は次のとおりである。
（ａ）エポキシ樹脂
ビフェニル型エポキシ樹脂  ＹＸ−４０００  三菱化学（株）製、エポキシ当量：１８６ｇ／ｅｑ、粘度：０．２Ｐ／１５０℃、融点：１０５℃（ＤＳＣ法）
【００３７】
（ｂ）硬化剤
（ｂ１）硬化剤１
下記化学式（７）で表わされるフェノールホルムアルデヒド型フェノール樹脂、水酸基当量：１０７ｇ／ｅｑ、粘度：２．０Ｐ／１５０℃、軟化点：８４℃
【００３８】
【化８】
2015059130.tif 000009
化学式（７）において、ｎは１以上の整数である。
【００３９】
（ｂ２）硬化剤２
下記化学式（８）で表わされるビフェニルアラルキル型フェノール樹脂、水酸基当量：２０１ｇ／ｅｑ、粘度：０．８Ｐ／１５０℃、軟化点：６７℃
【００４０】
【化９】
2015059130.tif 000010
化学式（８）において、ｎは１以上の整数である。
【００４１】
（ｂ３）硬化剤３
下記化学式（９）で表わされるビフェニルアラルキル型フェノール樹脂、水酸基当量：１６６ｇ／ｅｑ、粘度：０．５Ｐ／１５０℃、軟化点：６２℃
【００４２】
【化１０】
2015059130.tif 000011
化学式（９）において、ｍは１以上の整数、ｎは１以上の整数である。
【００４３】
（ｃ）硬化促進剤
トリフェニルホスフィン  北興化学（株）製
【００４４】
（ｄ）酸化マグネシウム粉末
酸化マグネシウム粉末は、水酸化マグネシウムをロータリーキルンによって２０００℃で焼成したのち、粉砕、分級することで製造した。アルコキシシランによる表面処理は、高速流動攪拌機を用いて酸化マグネシウムに対して０．５質量％添加し、１２０℃で１０分間加熱撹拌することにより行った。
（ｄ１）酸化マグネシウム粉末１
表面がフェニルトリメトキシシランで処理された酸化マグネシウム粉末、平均粒子径：５．５μｍ
（ｄ２）酸化マグネシウム粉末２
表面がＮ−２−アミノエチル−３−アミノプロピルトリメトキシシランで処理された酸化マグネシウム粉末、平均粒子径：６．１μｍ
（ｄ３）酸化マグネシウム粉末３
表面が３−グリシドキシプロピルトリメトキシシランで処理された酸化マグネシウム粉末、平均粒子径：６．８μｍ
（ｄ４）酸化マグネシウム粉末４
表面がビニルトリメトキシシランで処理された酸化マグネシウム、平均粒子径：６．２μｍ
（ｄ５）酸化マグネシウム粉末５
表面が処理されていない酸化マグネシウム粉末、平均粒子径：６．５μｍ
【００４５】
（ｅ）二酸化ケイ素粉末
ＭＳＲ−２２１２  （株）龍森製、平均粒子径：２５μｍ
【００４６】
〔実施例１〕
表１に示すとおり、エポキシ樹脂のＹＸ−４０００  １００ｇ（１００質量部）、硬化剤の硬化剤１（フェノールホルムアルデヒド型フェノール樹脂）  ５７ｇ（５７質量部）、硬化促進剤のトリフェニルホスフィン  ２．７ｇ（２．７質量部）、充填材の二酸化ケイ素粉末（ＭＳＲ−２２１２）  ５３２ｇ（５３２質量部）と、表面がフェニルトリメトキシシランで処理された酸化マグネシウム粉末１  ４２４ｇ（４２４質量部）とを、二軸ニーダを用い表１に示す温度条件で混練して、エポキシ樹脂組成物の混練物を得た。その際の混練工程を観察した。
得られた混練物を室温まで冷やした後、粉砕機を用いて粉砕し、粉末化した。この粉末を所定の金型で加圧成形してエポキシ樹脂組成物からなるタブレットを成形した。このタブレットを試料として、流動性（スパイラルフロー）を評価した。さらに試料をトランスファー成形機により所定の寸法に成形し、１８０℃で８時間硬化させて所定寸法の試験片（硬化物）を作製した。
【００４７】
〔実施例２〕
表１に示すとおり、硬化剤の硬化剤１（フェノールホルムアルデヒド型フェノール樹脂）の代わりに、硬化剤２（ビフェニルアラルキル型フェノール樹脂）を使用して、実施例１と同様にしてエポキシ樹脂組成物の混練物を得た。また、その評価を行った。
【００４８】
〔実施例３〕
表１に示すとおり、酸化マグネシウム粉末１の代わりに、表面がＮ−２−アミノエチル−３−アミノプロピルトリメトキシシランで処理された酸化マグネシウム粉末２を使用して、実施例２と同様にしてエポキシ樹脂組成物の混練物を得た。また、その評価を行った。
【００４９】
〔実施例４〕
表１に示すとおり、硬化剤の硬化剤１（フェノールホルムアルデヒド型フェノール樹脂）の代わりに、硬化剤３（ビフェニルアラルキル型フェノール樹脂）を使用して、実施例１と同様にしてエポキシ樹脂組成物の混練物を得た。また、その評価を行った。
【００５０】
〔比較例１〕
表１に示すとおり、二酸化ケイ素粉末のみを使用して、実施例１と同様にしてエポキシ樹脂組成物の混練物を得た。また、その評価を行った。
【００５１】
〔比較例２〕
表１に示すとおり、酸化マグネシウム粉末１の代わりに、表面が３−グリシドキシプロピルトリメトキシシランで処理された酸化マグネシウム粉末３を使用して、実施例１と同様にしてエポキシ樹脂組成物の混練物を得た。また、その評価を行った。
【００５２】
〔比較例３〕
表１に示すとおり、酸化マグネシウム粉末１の代わりに、表面がビニルトリメトキシシランで処理された酸化マグネシウム粉末４を使用して、実施例１と同様にしてエポキシ樹脂組成物の混練物を得た。また、その評価を行った。
【００５３】
〔比較例４〕
表１に示すとおり、酸化マグネシウム粉末１の代わりに、表面が処理されていない酸化マグネシウム粉末５を使用して、実施例１と同様にしてエポキシ樹脂組成物の混練物を得ようと試みたが、得ることができなかった。
【００５４】
〔参考例１〕
表１に示すとおり、酸化マグネシウム粉末１の代わりに、表面がビニルトリメトキシシランで処理された酸化マグネシウム粉末４を使用して、実施例２と同様にしてエポキシ樹脂組成物の混練物を得た。また、その評価を行った。
【００５５】
〔参考例２〕
表１に示すとおり、酸化マグネシウム粉末１の代わりに、表面が処理されていない酸化マグネシウム粉末５を使用して、実施例２と同様にしてエポキシ樹脂組成物の混練物を得た。また、その評価を行った。
【００５６】
表１に、実施例及び比較例の組成や評価結果などを示した。
【００５７】
【表１】
2015059130.tif 000012
【００５８】
表２に示すように、酸化マグネシウム粉末１を用いた実施例１は、酸化マグネシウム粉末３〜５を用いた比較例２〜４と比較して混練性が改善され、特に流動性が改善され成形性に優れるエポキシ樹脂組成物が得られることが分る。
【００５９】
【表２】
2015059130.tif 000013
【００６０】
表３に示すように、酸化マグネシウム粉末１、２を用いた実施例２、３は、酸化マグネシウム粉末４、５を用いた参考例１、２と比較して混練性が改善され、更に流動性が改善され成形性に優れるエポキシ樹脂組成物が得られることが分る。この効果は、硬化剤３においても有効であることが実施例４から分る。
【００６１】
【表３】
2015059130.tif 000014
【００６２】
表４に示すように、実施例１〜４において、酸化マグネシウムを用いない比較例１より熱伝導率が改善していることが分る。難燃性については、硬化剤１を用いた実施例１と比較例１から分かるとおり、酸化マグネシウム粉末を用いることで難燃性が低下する。しかしながら、硬化剤２、３を用いることで難燃性が改良されてＶ−０を達成できることが分る。
【００６３】
【表４】
2015059130.tif 000015
【産業上の利用可能性】
【００６４】
本発明によって、混練によって容易に調製することが可能であり、特に流動性が改良されて成形性に優れ、吸水性が良好（低吸水性）である、酸化マグネシウム粉末を含有した熱伝導性のエポキシ樹脂組成物を提供することができる。また、本発明によって、好ましくは更に耐燃焼性に優れる酸化マグネシウム粉末を含有した熱伝導性のエポキシ樹脂組成物を提供することができる。本発明のエポキシ樹脂組成物は、熱伝導性封止材、熱伝導性シート、熱伝導性接着剤及び硬化物として好適に使用することができる。